(57)【要約】【課題】ヒュームドシリカの沈降が抑制され、塗布性に優れ、硬化体の高い接着強さ、及びその耐久性に優れた歯科用組成物を提供する。【解決手段】重合性単量体、ヒュームドシリカ、及び溶媒を含む歯科用組成物において、  ヒュームドシリカの平均一次粒子径が１〜２０ｎｍであり、レーザー回折散乱法で測定したヒュームドシリカの凝集二次粒子径の中位径が５０〜５００ｎｍであり、かつ、凝集二次粒子径が５０〜５００ｎｍであるヒュームドシリカの割合が９０体積％以上であることを特徴とする歯科用組成物である。【選択図】なし【特許請求の範囲】
【請求項１】
重合性単量体、ヒュームドシリカ、及び溶媒を含む歯科用組成物において、
ヒュームドシリカの平均一次粒子径が１〜２０ｎｍであり、
レーザー回折散乱法で測定したヒュームドシリカの凝集二次粒子径の中位径が５０〜５００ｎｍであり、かつ、凝集二次粒子径が５０〜５００ｎｍであるヒュームドシリカの割合が９０体積％以上であることを特徴とする歯科用組成物。
【請求項２】
凝集二次粒子径が１μｍ以上であるヒュームドシリカの割合が５体積％未満である請求項１項に記載の歯科用組成物。
【請求項３】
２３℃における粘度が０．００１〜０．５Ｐａ・ｓである請求項１または２項に記載の歯科用組成物。
【請求項４】
前記重合性単量体が酸性基含有重合性単量体、および水酸基含有重合性単量体を含む請求項１〜３の何れか１項に記載の歯科用組成物。
【請求項５】
前記重合性単量体が酸性基含有重合性単量体を含み、前記溶媒が水および／又はアルコール類を含む請求項１〜３の何れか１項に記載の歯科用組成物。
【請求項６】
平均一次粒子径が１〜２０ｎｍであるヒュームドシリカと、重合性単量体および／又は溶媒とを、遠心運動型攪拌機を用いて混合することを特徴とする請求項１に記載の歯科用組成物の製造方法。
【請求項７】
前記のヒュームドシリカと、重合性単量体および／又は溶媒とを、遠心運動型攪拌機を用いて混合する際、該遠心運動型攪拌機の自転及び公転の回転数を５００〜２０００ｒｐｍとし、得られる混合物の２３℃における粘度が１〜１０００Ｐａ・ｓとなるように各成分を混合する第一混合工程を含む請求項６に記載の歯科用組成物の製造方法。
【請求項８】
前記第一混合工程で得られた２３℃の粘度が１〜１０００Ｐａ・ｓの混合物と、重合性単量体および／又は溶媒とを混合し、２３℃における粘度が０．００１〜０．５Ｐａ・ｓである歯科用組成物とする請求項７に記載の歯科用組成物の製造方法。
【発明の詳細な説明】
【技術分野】
【０００１】
本発明は、歯科医療分野における歯の修復に際し、特に歯科用接着材や歯科用前処理材、及び、歯科用コ−ティング材等に有効な、新規な歯科用組成物、およびその製造方法に関する。
【背景技術】
【０００２】
歯科臨床に使用されている重合性単量体及び溶媒を含む歯科用組成物としては、歯科用接着材、歯科用前処理材、歯科用コ−ティング材等が挙げられる。これらの歯科用組成物は、歯質や被着体に対する高い接着強さ及びその耐久性、塗布性に優れた粘度等の物性が求められている。上記の物性を付加するため、重合性単量体及び溶媒を含む組成物にフィラーを配合した歯科用組成物が提案されている。フィラーを配合する利点としては、硬化物の機械的強度の向上による接着強さの向上、象牙細管の閉鎖による辺縁封鎖性の向上、表面の耐摩耗性及び光沢性の向上、粘度調整効果による塗布性の向上等の操作性の改善などが挙げられる。これらの性質はフィラーの粒子径に大きく依存している。例えば、粒子径が大きいフィラーを配合すると、機械的強度が高くなる傾向にあるが、フィラーが沈降する原因となることや、表面光沢性が低下する要因となる場合があった。一方、粒子径が小さいフィラーを配合すると、粘度調節が容易になったり、フィラーの沈降性が改善されたり、硬化物の表面光沢性が向上したりするが、機械的強度の向上効果が不十分なため、接着強さ、及び耐久性等が十分に発揮できないという問題があった。
【０００３】
粒子径が物性に影響を与える例として、具体的には、一次粒子径が１ｎｍ〜５０μｍの範囲にあるフィラーを使用した歯科用組成物が開示されている（例えば、特許文献１参照）。しかしながら、一次粒子径の分布が広いフィラーでは、機械的強度や耐久性の向上効果と、フィラーの沈降性改善や表面光沢性の効果とを高度に満足することは困難であった。
【０００４】
一方、凝集粒子となるヒュームドシリカを使用した歯科用組成物が提案されている。例えば、接着強さ向上の観点からフィラーとしてヒュームドシリカを用いた歯科用組成物が提案されている（例えば、特許文献２参照）。ヒュームドシリカは粒子同士が凝集し合い、三次元のネットワークを有した凝集二次粒子を形成する。この凝集二次粒子の隙間に重合体が絡み合い、強固で密度の高いネットワークが形成されることで高い機械的強度が得られる。特許文献２には、一次粒子径が１〜１００ｎｍの範囲にあり、凝集体の粒子径である凝集二次粒子径が０．１〜１０μｍの範囲にあるヒュームドシリカを使用した例が示されている。
【０００５】
ヒュームドシリカにおいても一次粒子径や凝集二次粒子径が大きい場合には、高い機械的強度は得られるが、溶媒を含んだ低粘度状態での長期間保管においてフィラーが一部沈降するという問題が判明した。これは、特許文献２に記載された歯科用組成物の製造方法では、ヒュームドシリカ、重合性単量体、および溶媒を混合する際、混合物の粘度が低いため、５００ｎｍを超える凝集二次粒子の割合がヒュームドシリカの全凝集二次粒子中の１０体積％以上存在し、この凝集粒子が沈降の原因になると考えられた。
【０００６】
以上の通り、フィラーを含む歯科用組成物は、該フィラーの分散状態がそれ自体の物性、および硬化体の物性に影響を与える。一般的に、歯科用組成物の製造において、フィラー、重合性単量体、および溶媒を混合するには、モーターを使用した羽根撹拌、プラネタリーミキサー、ボールミル、アトライター、らいかい機等を使用することが公知である（例えば、特許文献３）。中でも汎用的に使用されるのは羽根撹拌を用いる製造装置であり、特に低粘度の歯科用組成物の製造には適している。
【０００７】
しかしながら、ヒュームドシリカを使用する場合には、組成物（混合物）が高粘度となり易いため、撹拌ムラが生じ易く品質の安定化やフィラー分散性の制御が困難であり、分散工程に時間がかかるため生産性が低いという課題があった。
【先行技術文献】
【特許文献】
【０００８】
【特許文献１】特開２００９−２６３２８６号公報
【特許文献２】特開２００９−２９７４３号公報
【特許文献３】特開平９−１７５９２１号公報
【発明の概要】
【発明が解決しようとする課題】
【０００９】
したがって、本発明の目的は、フィラー（ヒュームドシリカ）の沈降が抑制され、塗布性に優れ、歯質や被着体に対する硬化体の高い接着強さ、及びその耐久性に優れた新規な歯科用組成物、並びにその歯科用組成物の新規な製造方法を提供することにある。
【００１０】
また、歯科用組成物においては、その用途によって様々な粘度のものが使用される。そのため、ヒュームドシリカを比較的高い濃度で含む高濃度の混合物を一旦製造し、それを希釈しても、該ヒュームドシリカの沈降が抑制された歯科用組成物を製造できれば、様々用途に対応できる歯科用組成物を効率よく生産できる。本発明の目的は、そのような生産性のよい歯科用組成物の新規な製造方法を提供することにある。
【課題を解決するための手段】
【００１１】
本発明者らは、上記目的を達成すべく鋭意検討を行った。特に、ヒュームドシリカ、重合性単量体、および溶媒の混合方法を検討したところ、特定の平均一次粒子径を有するヒュームドシリカを使用して、特定の混合方法を採用することにより、比較的粘度が高い状態でヒュームドシリカを高度に分散させることができることを見出した。さらに、前記方法で得られた混合物を希釈して粘度を低下させた場合にも、ヒュームドシリカの沈降が抑制できることを見出し、本発明を完成するに至った。
【００１２】
即ち、第一の本発明は、重合性単量体、ヒュームドシリカ、及び溶媒を含む歯科用組成物において、ヒュームドシリカの平均一次粒子径が１〜２０ｎｍであり、レーザー回折散乱法で測定したヒュームドシリカの凝集二次粒子径の中位径が５０〜５００ｎｍであり、かつ、凝集二次粒子径が５０〜５００ｎｍであるヒュームドシリカの割合が９０体積％以上であることを特徴とする歯科用組成物である。
【００１３】
前記ヒュームドシリカは、レーザー回折散乱法で測定される凝集二次粒子径が１μｍ以上である凝集二次粒子の割合が５体積％未満であることが好ましい。さらに、本発明は、２３℃における粘度が０．００１〜０．５Ｐａ・ｓである歯科用組成物とする場合に好適である。
【００１４】
また、第二の本発明は、平均一次粒子径が１〜２０ｎｍであるヒュームドシリカ、重合性単量体および／又は溶媒を、遠心運動型攪拌機を用いて混合することを特徴とする歯科用組成物の製造方法である。
【００１５】
この第二の発明においては、平均一次粒子径が１〜２０ｎｍであるヒュームドシリカと、重合性単量体および／又は溶媒を、遠心運動型攪拌機を用いて混合する際、該遠心運動型攪拌機の自転及び公転の回転数を５００〜２０００ｒｐｍとし、  得られる混合物の２３℃における粘度が１〜１０００Ｐａ・ｓとなるように各成分を混合する第一混合工程を含むことが好ましい。さらに、前記第一混合工程で得られた２３℃の粘度が１〜１０００Ｐａ・ｓの混合物と、重合性単量体、および／又は溶媒とを混合し、２３℃における粘度が０．００１〜０．５Ｐａ・ｓである歯科用組成物を製造することが好ましい。
【発明の効果】
【００１６】
本発明の歯科用組成物は、配合するヒュームドシリカの凝集二次粒子径を制御することにより、得られる硬化体が歯質や被着体に対して高い接着強さを有し、かつ硬化体自身の耐久性を高めることができる。さらに、該歯科用組成物は、溶媒を含んだ低粘度の状態においてもフィラー（ヒュームドシリカ）の沈降が抑制される。
【００１７】
さらに、本発明によれば、遠心運動型撹拌機を用いて歯科用組成物を製造することにより、広い粘度範囲でヒュームドシリカの分散性がよい歯科用組成物を短時間で製造することが可能となる。
【発明を実施するための形態】
【００１８】
本発明は、重合性単量体、ヒュームドシリカ、及び溶媒を含む歯科用組成物であって、前記ヒュームドシリカの平均一次粒子径が１〜２０ｎｍであり、かつ、レーザー回折散乱法で測定した前記ヒュームドシリカの凝集二次粒子径の中位径が５０〜５００ｎｍであり、さらに、凝集二次粒子径が５０〜５００ｎｍである前記ヒュームドシリカの割合が９０体積％以上であることを特徴とする歯科用組成物である。なお、当然のことではあるが、凝集二次粒子径が５０〜５００ｎｍである前記ヒュームドシリカの割合は、全凝集二次粒子（全ヒュームドシリカの凝集二次粒子）中の値である。次に、各成分について説明する。
【００１９】
（重合性単量体）
本発明において、重合性単量体としては、公知の重合性単量体を制限無く使用することができる。重合性単量体において、分子中に存在する重合性不飽和基としては、アクリロイル基、メタクリロイル基、アクリルアミド基、メタクリルアミド基、ビニル基、アリル基、エチニル基、スチリル基のようなものを挙げることができる。特に硬化速度の点からアクリロイル基、メタクリロイル基、アクリルアミド基、メタクリルアミド基を有する化合物であるのが好ましく、生物学的親和性が高いことや高い機械強度が得られることからアクリロイル基、メタクリロイル基が最も好ましい。
【００２０】
このような重合性単量体の中で、アクリロイル基またはメタクリロイル基を少なくとも一つ有する重合性単量体を具体的に例示すると、メチル（メタ）アクリレート（アクリレート又はメタアクリレートの意である。以下も同様に表記する。）、エチル（メタ）アクリレート、ペンチル（メタ）アクリレート、ヘキシル（メタ）アクリレート、２−（メタ）アクリルオキシエチルアセチルアセテ−ト、２−（メタ）アクリルオキシエチルアセテ−ト、２−（メタ）アクリルオキシエチルプロピオネ−ト、３−（メタ）アクリルオキシプロピルアセテ−ト等のモノ（メタ）アクリレート系単量体；エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、２，２’−ビス［４−（メタ）アクリロイルオキシエトキシフェニル］プロパン、２，２’−ビス［４−（メタ）アクリロイルオキシエトキシエトキシフェニル］プロパン、２，２’−ビス｛４−［３−（メタ）アクリロイルオキシ−２−ヒドロキシプロポキシ］フェニル｝プロパン、１，４−ブタンジオ−ルジ（メタ）アクリレート、１，６−ヘキサンジオールジ（メタ）アクリレート、トリメチロ−ルプロパントリ（メタ）アクリレート、ウレタン（メタ）アクリレート、テトラエチレングリコールジ（メタ）アクリレート、ペンタエチレングリコールジ（メタ）アクリレート、グリセリルジ（メタ）アクリレート等の多官能（メタ）アクリレート系単量体等を挙げることができる。
【００２１】
アクリルアミド基またはメタクリルアミド基を少なくとも一つ有する重合性単量体を具体的に例示すると、（メタ）アクリルアミド、Ｎ−ブチルアクリルアミド、Ｎ−メチロ−ル（メタ）アクリルアミド、Ｎ−２−ヒドロキシエチル（メタ）アクリルアミド、Ｎ−スクシン（メタ）アクリルアミド、Ｎ，Ｎ−ジメチル（メタ）アクリルアミド、等を挙げることができる。
【００２２】
ビニル基を少なくとも一つ有する重合性単量体を具体的に例示すると、酢酸ビニル、２−アミノエチレン等を挙げることができる。
【００２３】
アリル基を少なくとも一つ有する重合性単量体を具体的に例示すると、３−アミノ−１−プロペン、３−イソチオシアナート１−プロペン等を挙げることができる。
【００２４】
エチニル基を少なくとも一つ有する重合性単量体を具体的に例示すると、２−アミノエチン、フェニルアセチレン等を挙げることができる。
【００２５】
スチリル基を少なくとも一つ有する重合性単量体を具体的に例示すると、スチレン、メトキシスチレン等を挙げることができる。
【００２６】
また、本発明の歯科用組成物が歯科用接着材や歯科用前処理材等のような接着性を必要とする場合には、重合性単量体は、酸性基含有重合性単量体、および／または水酸基含有重合性単量体を含むことが好ましい（酸性基含有重合性単量体、および水酸基含有重合性単量体からなる群より選ばれる少なくとも１種の重合性単量体を含むことが好ましい。）。当該発明に用いられる各重合性単量体について詳述する。
【００２７】
（酸性基含有重合性単量体）
歯科用接着材や歯科用前処理材には、歯質や補綴物への接着を目的として、酸性基含有重合性単量体を配合することが一般的である。酸性基含有重合性単量体としては、１分子中に少なくとも１つの酸性基と少なくとも１つの重合性不飽和基を持つ化合物であれば特に限定されず、公知の化合物を用いることができる。
【００２８】
ここで、酸性基とは、該基を有す重合性単量体の水分散媒又は水懸濁液が酸性を呈す基であり、単なる酸性基だけでなく、当該酸性基の二つが脱水縮合した酸無水物構造や、酸性基がハロゲン化された酸ハロゲン化物基であってもよい。中でも、酸性基含有重合性単量体の酸解離定数（ｐＫａ）が５以下となるような酸性基を選択することが好ましく、３以下となることがより好ましい。具体的には、ホスフィニコ基｛＝Ｐ（＝Ｏ）ＯＨ｝、ホスホノ基｛−Ｐ（＝Ｏ）（ＯＨ）２｝、カルボキシル基｛−Ｃ（＝Ｏ）ＯＨ｝、リン酸二水素モノエステル基｛−Ｏ−Ｐ（＝Ｏ）（ＯＨ）２｝、リン酸水素ジエステル基｛（−Ｏ−）２Ｐ（＝Ｏ）ＯＨ｝、スルホ基（−ＳＯ３Ｈ）、及び酸無水物骨格｛−Ｃ（＝Ｏ）−Ｏ−Ｃ（＝Ｏ）−｝等が挙げられる。
【００２９】
以上のような具体的な基の中でも、水に対する安定性が高く、歯面のスメアー層の溶解や歯牙脱灰を緩やかに実施できるため、カルボキシル基、リン酸二水素モノエステル基、リン酸水素ジエステル基がより好ましい。その中でも上記の効果が最も高いリン酸二水素モノエステル基とリン酸水素ジエステル基が最も好ましい。
【００３０】
リン酸二水素モノエステル基またはリン酸水素ジエステル基を有する重合性単量体としては、具体的には、２−（メタ）アクリロイルオキシエチルジハイドロジェンホスフェート、ビス［２−（メタ）アクリロイルオキシエチル］ハイドロジェンホスフェート、２−（メタ）アクリロイルオキシエチルフェニルハイドロジェンホスフェート、６−（メタ）アクリロイルオキシヘキシルジハイドロジェンホスフェート、６−（メタ）アクリロイルオキシヘキシルフェニルハイドロジェンホスフェート、１０−（メタ）アクリロイルオキシデシルジハイドロジェンホスフェート、１，３−ジ（メタ）アクリロイルプロパン−２−ジハイドロジェンホスフェート、１，３−ジ（メタ）アクリロイルプロパン−２−フェニルハイドロジェンホスフェート、ビス［５−｛２−（メタ）アクリロイルオキシエトキシカルボニル｝ヘプチル］ハイドロジェンホスフェート等が挙げられる。
【００３１】
カルボキシル基を有する重合性単量体としては、具体的には、４−（メタ）アクリロキシエチルトリメリット酸、１１−（メタ）アクリロイルオキシ−１，１−ウンデカンジカルボン酸、１，４−ジ（メタ）アクリロイルオキシピロメリット酸、２−（メタ）アクリロイルオキシエチルマレイン酸、２−（メタ）アクリロイルオキシエチルフタル酸、２−（メタ）アクリロイルオキシエチルヘキサヒドロフタル酸等が挙げられる。
【００３２】
スルホ基を有する重合性単量体としては、具体的には、２−メタクリルアミド−２−メチルプロパンスルホン酸、２−アクリルアミド−２−メチルプロパンスルホン酸、ｐ−ビニルベンゼンスルホン酸、ビニルスルホン酸等が挙げられる。
【００３３】
以上のような酸性基を有する重合性単量体の中でも、特に好ましい単量体を例示すると、下記式の化合物が挙げられる。
【００３４】
【化１】
2014181183.tif 000002
【００３５】
なお、上記式で示される酸性基含有重合性単量体において、Ｒ１は、水素原子、またはメチル基である。
【００３６】
上記に例示した重合性単量体、酸性基含有重合性単量体の他、歯科材料用組成物には、含まれる重合性単量体の親水性と疎水性とを調整するという観点から、両親媒性を有する水酸基含有重合性単量体を配合する場合がある。次に、水酸基含有重合性単量体について説明する。
【００３７】
（水酸基含有重合性単量体）
水酸基含有重合性単量体は、酸性基含有重合性単量体の項で記載した酸性基を分子中に有さず、少なくとも１つの水酸基と、少なくとも１つの重合性不飽和基を有する水溶性の化合物であれば公知の化合物を用いることができる。ここで水溶性とは２０℃における水への溶解度が１０質量％以上で、好ましくは水と任意の割合で相溶するものであることが好ましい。
【００３８】
具体的な化合物を例示すると、２−ヒドロキシエチル（メタ）アクリレート、３−ヒドロキシプロピル（メタ）アクリレート、２−ヒドロキシプロピル（メタ）アクリレート、４−ヒドロキシブチル（メタ）アクリレート、Ｎ−２−ヒドロキシエチル（メタ）アクリルアミド、Ｎ，Ｎ−ビス（２−ヒドロキシエチル）（メタ）アクリルアミド、２，３−ジヒドロキシプロピル（メタ）アクリレート、２，３−ジヒドロキシブチル（メタ）アクリレート、２，４−ジヒドロキシブチル（メタ）アクリレート、２−ヒドロキシメチル−３−ヒドロキシプロピル（メタ）アクリレート、２，３，４−トリヒドロキシブチル（メタ）アクリレート、２，２−ビス（ヒドロキシメチル）−３−ヒドロキシプロピル（メタ）アクリレート、２，３，４，５−テトラヒドロキシペンチル（メタ）アクリレート、ジエチレングリコールモノ（メタ）アクリレート、トリエチレングリコールモノ（メタ）アクリレート、テトラエチレングリコールモノ（メタ）アクリレート、ペンタエチレングリコールモノ（メタ）アクリレート、Ｎ−メチロ−ル（メタ）アクリルアミド等が挙げられる。これらは、歯質中への接着性能向上のためにも好適である。
【００３９】
（好ましい重合性単量体の配合量）
こうした重合性単量体の内、酸性基含有重合性単量体は、重合性単量体成分の全量として用いることもできる。ただし、歯科用組成物の歯質に対する浸透性を調節したり、硬化体の強度を向上させたりする観点から、酸性基非含有重合性単量体と併用するのが好適である。ここで酸性基非含有重合性単量体とは、酸性基含有重合性単量体の項で説明した酸性基を分子中に有さず、少なくとも１つの重合性不飽和基を有する化合物を指す。酸性基含有重合性単量体は、エナメル質および象牙質の両方に対する接着強度を良好にする観点から、全重合性単量体成分中において５質量％以上含有させるのが好適であり、５〜６０質量％含有させるのがより好適であり、１０〜５０質量％含有させるのが特に好適である。酸性基含有重合性単量体のみで１００質量％のならない場合の残分は、当然のことながら、酸性基非含有重合性単量体である。
【００４０】
水酸基含有重合性単量体は、酸性基非含有重合性単量体に含まれるが、この水酸基含有重合性単量体を使用する場合には、以下の配合量とすることが好ましい。酸性基非含有重合性単量体を水酸基含有重合性単量体とその他重合性単量体に分けた場合、歯科用組成物中における疎水性成分と親水性成分の分離抑制、及び吸水性の観点から、酸性基重合性単量体５〜６０質量％、水酸基含有重合性単量体５〜６０質量％、その他の重合性単量体０〜９０質量％とすることが好ましく、さらに、酸性基重合性単量体１０〜５０質量％、水酸基含有重合性単量体１０〜５０質量％、その他の重合性単量体３０〜７０質量％とすることが好ましい。
【００４１】
（ヒュームドシリカ）
本発明においてヒュームドシリカとは、火炎加水分解法によって製造された非晶質シリカであり、煙霧質シリカとも別名されるものである。具体的には、四塩化ケイ素を酸水素炎中で高温加水分解させることで製造することができる。この方法によって製造されたヒュームドシリカは、前記のように三次元のネットワークを有した凝集二次粒子を形成している。この凝集二次粒子の隙間に重合体が絡み合い、強固で密度の高いネットワークが形成されることで粘度増加効果と高い接着強さが得られる。一方、シリカ以外の他の無機充填材はもちろんのこと、同じシリカであっても、湿式法、ゾルゲル法、火炎溶融法等の他の製造方法で得られたものは、ヒュームドシリカのように、分散媒中において、三次元のネットワークを有した凝集二次粒子が形成され難く、これらのみを用いたのでは、ヒュームドシリカを用いる本発明のような優れた増粘効果と接着強さに関する効果は得られない。
【００４２】
本発明に用いるヒュームドシリカは、本発明の歯科用組成物に使用する重合性単量体や溶媒等の分散媒とのなじみや分散性の向上のためにシランカップリング剤に代表される表面処理剤で疎水度を調節することができる。カップリング処理の方法は公知の方法で行えばよく、シランカップリング剤としては、メチルトリメトキシシラン、メチルトリエトキシシラン、メチルトリクロロシラン、ジメチルジクロロシラン、トリメチルクロロシラン、ヘキサメチルジシラザン、ビニルトリメトキシシラン、ビニルトリエトキシシラン、ビニルトリクロロシラン、ビニルトリアセトキシシラン、ビニルトリス（β−メトキシエトキシ）シラン、γ−メタクリロイルオキシプロピルトリメトキシシラン、γ−メタクリロイルオキシプロピルトリス（β−メトキシエトキシ）シラン、γ−クロロプロピルトリメトキシシラン、γ−クロロプロピルメチルジメトキシシラン、γ−グリシドキシプロピルトリメトキシシラン、γ−グリシドキシプロピルメチルジエトキシシラン、β−（３，４−エポキシシクロヘキシル）エチルトリメトキシシラン、Ｎ−フェニル−γ−アミノプロピルトリメトキシシラン、ヘキサメチルジシラザンなどが好適に用いられ、特に好ましくは、メチルトリクロロシラン、ジメチルジクロロシラン、ヘキサメチルジシラザンが用いられる。
【００４３】
本発明で使用するヒュームドシリカの平均一次粒子径は、物性と分散性の観点から、１〜２０ｎｍである。一次粒子径が１ｎｍ未満となった場合、ヒュームドシリカを混合した際の粘度上昇が著しく分散が困難となる。また、ヒュームドシリカ自体の生産性が低下するため、好ましくない。一方、一次粒子径が２０ｎｍを超える場合、凝集二次粒子径が大きくなり易く、沈降の原因となるため好ましくない。歯科用組成物における沈降抑制効果、その生産性、およびヒュームドシリカの分散性を考慮すると、ヒュームドシリカの一次粒子径は１〜１３ｎｍが好ましく、最も好ましくは１〜１０ｎｍである。なお、本発明のヒュームドシリカの平均一次粒子径は、透過型電子顕微鏡を使用して測定したものである。
【００４４】
市販のヒュームドシリカのレーザー回折散乱法で（ヒュームドシリカ０．５ｇをエタノールの１０ｇに分散し測定）測定した凝集二次粒子の中位径は、通常、１〜５００μｍと大きい。本発明においては、このような状態のヒュームドシリカと、重合性単量体および／又は溶媒とを特定の混合方法により混合する（ヒュームドシリカと重合性単量体と特定の混合方法により混合するか、ヒュームドシリカと溶媒とを特定の混合方法により混合するか、ヒュームドシリカと、重合性単量体および溶媒とを特定の混合方法により混合する。）。その結果、重合性単量体と溶媒とを含む媒体中に、凝集二次粒子径の中位径が５０〜５００ｎｍであり、さらに、凝集二次粒子径が５０〜５００ｎｍである凝集二次粒子の割合が全凝集二次粒子中の９０体積％以上となるように、ヒュームドシリカを分散させた歯科用組成物を得ることができる。
【００４５】
歯科用組成物におけるヒュームドシリカの配合量は、特に制限されるものではなく、歯科用組成物の粘度調整と硬化体の機械的物性の向上、更にはそれによる接着強さの向上という物性面での観点と、分散媒の種類に合わせて製造時の粘度調整を行うという製造面での観点から最適な添加量を決定すればよい。それらを勘案すると、好ましい配合量は、重合性単量体成分１００質量部に対して１〜１００質量部であり、さらに３〜５０質量部の範囲がより好ましい。
【００４６】
また、ヒュームドシリカの増粘効果や接着強さ向上効果は、水、アルコール、および前記水酸基含有重合性単量体を含む極性分散媒で、且つ低いｐＨ（通常ｐＨ３以下、好ましくはｐＨ２以下）の状態では発揮され難いことが知られている（微粒子工学大系全２巻第ＩＩ巻応用技術、２００２年１月１８日所版第１刷発行、柳田博明監修、株式会社フジ・テクノシステム発行、５５６ページ、図１９参照）。これは、低いｐＨの極性分散媒中では、ヒュームドシリカの凝集二次粒子間の水素結合の形成による三次元のネットワークが形成され難いためと考えられる。したがって、前記の酸性基含有重合性単量体を含有しており、水酸基含有重合性単量体、水、アルコール等の水酸基含有の極性分散媒を含む場合には、三次元ネットワークの効果が低下する傾向にあり、粘度低下が生じるおそれがある。そのため、ヒュームドシリカの配合量は、重合性単量体成分１００質量部に対して、５〜２００質量部が好ましく、さらに１０〜１００質量部の範囲がより好ましい。配合量が前記範囲を満足することにより、ヒュームドシリカを配合することによる接着性向上効果とその耐久性向上効果、および粘度調整効果が十分に発揮される。
【００４７】
（溶媒）
本発明において、溶媒は、室温で揮発性を有するものを使用することができる。揮発性とは、７６０ｍｍＨｇでの沸点が１２０℃以下であり、且つ２０℃における蒸気圧が１．０ＫＰａ以上であることを指す。このような揮発性の溶媒としては、水、メタノール、エタノール、ｎ−プロパノール、イソプロピルアルコール、アセトン、メチルエチルケトンなどを挙げることができる。これら溶媒は必要に応じ複数を混合して用いることも可能である。生体に対する毒性を考慮すると、水、エタノール、イソプロピルアルコール及びアセトンが好ましい。なお、これらの揮発性有機溶媒、および水は、歯科用組成物を歯面に塗布した際に、硬化させる前にエアブローすることにより除去される。これらの溶媒の配合量は、通常、重合性単量体成分１００質量部に対して２〜４００質量部の範囲、より好ましくは５〜１５０質量部である。
【００４８】
（その他の添加成分）
さらに、本発明の歯科用組成物の中には、必要に応じて、重合開始剤、重合促進剤、重合禁止剤、紫外線吸収剤、変色防止剤、抗菌材、着色顔料、色素、重合体、ヒュームドシリカ以外のフィラー等の従来公知の添加剤等の成分を、任意に添加できる。
【００４９】
重合開始剤は一般に熱重合開始剤と光重合開始剤に分類されるが、歯科用組成物中に使用することのできる重合開始剤は特に限定されず、公知のラジカル発生剤を用いることができる。熱重合開始剤として具体的に例示すると、ベンゾイルパーオキサイド、パラクロロベンゾイルパーオキサイド、２，４−ジクロロベンゾイルパーオキサイド、アセチルパーオキサイド、ラウロイルパーオキサイド、ターシャリーブチルパーオキサイド、クメンハイドロパーオキサイド、２，５−ジメチルヘキサン、２，５−ジハイドロパーオキサイド、メチルエチルケトンパーオキサイド、ターシャリーブチルパーオキシベンゾエード等の有機過酸化物、アゾビスイソブチロニトリル、アゾビスイソ酪酸メチル、アゾビスシアノ吉草酸等のアゾ化合物類が好適に使用される。
【００５０】
また、上記有機過酸化物とアミンを組み合わせて用いる事により重合を常温で行う事も可能であり、この様なアミンとしてはアミン基がアリール基に結合した第二級又は第三級アミンが硬化促進の点で好ましく用いられる。例えば、Ｎ，Ｎ’−ジメチル−ｐ−トルイジン、Ｎ，Ｎ’−ジメチルアニリン、Ｎ’−β−ヒドロキシエチル−アニリン、Ｎ，Ｎ’−ジ（β−ヒドロキシエチル）−アニリン、Ｎ，Ｎ’−ジ（β−ヒドロキシエチル）−ｐ−トルイジン、Ｎ−メチル−アニリン、Ｎ−メチル−ｐ−トルイジンが好ましい。
【００５１】
歯科用接着材として用いる場合、有効量の重合開始剤を配合させる。上記有機過酸化物とアミン化合物の組合せに、さらにスルフィン酸塩またはボレートを組み合わせることも好適である。スルフィン酸塩類としては、ベンゼンスルフィン酸ナートリウム、ベンゼンスルフィン酸リチウム、ｐ−トルエンスルフィン酸ナートリウム等が挙げられ、ボレートとしてはトリアルキルフェニルホウ素、トリアルキル（ｐ−フロロフェニル）ホウ素（アルキル基はｎ−ブチル基、ｎ−オクチル基、ｎ−ドデシル基等）のナートリウム塩、リチウム塩、カリウム塩、マグネシウム塩、テトラブチルアンモニウム塩、テトラメチルアンモニウム塩などが挙げられる。また、酸素や水との反応によりラジカルを発生するトリブチルボラン、トリブチルボラン部分酸化物等の有機ホウ素化合物類は有機金属型の重合開始剤としても使用することができる。
【００５２】
また、光重合開始剤として、光照射によりラジカルを発生する光増感剤を用いる事も好ましく、光重合触媒は、空気の混入が少ない状態で硬化性組成物を重合させることができる点で最も好適に使用される。紫外線に対する光増感剤の例としては、ベンゾイン、ベンゾインメチルエーテル、ベンゾインエチルエーテル等のベンゾイン化合物系、アセトインベンゾフェノン、ｐ−クロロベンゾフェノン、ｐ−メトキシベンゾフェノン等のベンゾフェノン系化合物系、チオキサントン、２-クロロチオキサントン、２-メチルチオキサントン、２-イソプロピルチオキサントン、２-メトキシチオキサントン、２-ヒドロキシチオキサントン、２,４-ジエチルチオキサントン、２,４-ジイソプロピルチオキサントン等のチオキサントン系化合物が挙げられる。
【００５３】
又、可視光線で重合を開始する光増感剤は、人体に有害な紫外線を必要としないためより好適に適用される。これらの例として、ベンジル、カンファーキノン、α−ナフチル、アセトナフセン、ｐ，ｐ’−ジメトキシベンジル、ｐ，ｐ’−ジクロロベンジルアセチル、ペンタンジオン、１，２−フェナントレンキノン、１，４−フェナントレンキノン、３，４−フェナントレンキノン、９，１０−フェナントレンキノン、ナフトキノン等のα−ジケトン類等が挙げられる。中でもカンファーキノンが最も好ましく用いられる。
又、上記光増感剤に光重合促進剤を組み合わせて用いる事も好ましい。第３級アミン類を促進剤として用いる場合には、特に芳香族基に直接窒素原子が置換した第３級アミン類がより好適に用いられる。光重合促進剤としては、Ｎ，Ｎ−ジメチルアニリン、Ｎ，Ｎ−ジエチルアニリン、Ｎ，Ｎ−ジ−ｎ−ブチルアニリン、Ｎ，Ｎ−ジベンジルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、ｐ−ブロモ−Ｎ，Ｎ−ジメチルアニリン、ｍ−クロロ−Ｎ，Ｎ−ジメチルアニリン、ｐ−ジメチルアミノベンズアルデヒド、ｐ−ジメチルアミノアセトフェノン、ｐ−ジメチルアミノベンゾイックアシッド、ｐ−ジメチルアミノベンゾイックアシッドエチルエステル、ｐ−ジメチルアミノベンゾイックアシッドアミノエステル、Ｎ，Ｎ−ジメチルアンスラニリックアシッドメチルエステル、Ｎ，Ｎ−ジヒドロキシエチルアニリン、Ｎ，Ｎ−ジヒドロキシエチル−ｐ−トルイジン、ｐ−ジメチルアミノフェニルアルコール、ｐ−ジメチルアミノスチレン、Ｎ，Ｎ−ジメチル−３，５−キシリジン、４−ジメチルアミノピリジン、Ｎ，Ｎ−ジメチル−α−ナフチルアミン、Ｎ，Ｎ−ジメチル−β−ナフチルアミン、トリブチルアミン、トリプロピルアミン、トリエチルアミン、Ｎ−メチルジエタノールアミン、Ｎ−エチルジエタノールアミン、Ｎ，Ｎ−ジメチルヘキシルアミン、Ｎ，Ｎ−ジメチルドデシルアミン、Ｎ，Ｎ−ジメチルステアリルアミン、Ｎ，Ｎ−ジメチルアミノエチルメタクリレート、Ｎ，Ｎ−ジエチルアミノエチルメタクリレート、２，２’−（ｎ−ブチルイミノ）ジエタノール等の第３級アミン類；５−ブチルバルビツール酸、１−ベンジル−５−フェニルバルビツール酸等のバルビツール酸類、ジブチルスズジアセテート、ジブチルスズジラウレート、ジオクチルスズジラウレート、ジオクチルスズジバーサテート、ジオクチルスズビス（メルカプト酢酸イソオクチルエステル）塩、テトラメチル−１，３−ジアセトキシジスタノキサン等のスズ化合物類等が好適に使用できる。
【００５４】
これらの光重合促進剤のうち少なくとも一種を選んで用いることができ、さらに二種以上を混合して用いることもできる。上記重合開始剤の添加量は、適宜決定すればよい。一般には、重合性単量体１００質量部に対して、０．０１〜１０質量部、より好ましくは０．１〜５質量部である。
【００５５】
（歯科用組成物）
本発明の歯科用組成物は、上記重合性単量体、ヒュームドシリカ、溶媒、必要に応じて、上記その他の成分を含み、ヒュームドシリカの平均一次粒子径が１〜２０ｎｍであり、  レーザー回折散乱法で測定したヒュームドシリカの凝集二次粒子径の中位径が５０〜５００ｎｍであり、かつ、凝集二次粒子径が５０〜５００ｎｍであるヒュームドシリカの割合が９０体積％以上となるものである。
【００５６】
本発明において、凝集二次粒子の中位径は、レーザー回折散乱法により求めた体積基準の粒度分布から得られる中位径である。本発明においては、レーザー回折散乱法のよる中位径、粒度分布は以下のように測定した。
【００５７】
具体的には、例えば、まず、ヒュームドシリカを分散させた歯科用組成物５ｇとエタノール１０ｇとを混合する。歯科用組成物そのものを測定することもできるが、ヒュームドシリカ濃度が高い場合には、測定誤差が大きくなる可能性がある。そのため、上記の通り、歯科用組成物を希釈することが好ましい。通常であれば、エタノールで希釈した際、ヒュームドシリカが固形分濃度として１〜３０質量％の範囲となるように希釈することが好ましい。
【００５８】
次いで、希釈した歯科用組成物を、内径２．４ｃｍ、高さ５．４ｃｍの容量２０ｃｃの円柱形状のガラス容器（例えばＡＳＯＮＥ社、ラボスクリュー管瓶Ｎｏ．５）に入れる。これを、回転撹拌器（例えば太陽科学工業株式会社、ＲＯＴＡＴＯＲ、ＲＴ−５０）に回転中心からガラス瓶の中心から外側の端部が１０〜１２ｃｍの位置になるようにセットし、毎分６０回転のスピードで回転撹拌する。この時、概ね５分後には歯科用組成物がエタノールに対して目視で均一になる。本発明者等の検討では、約５分から３時間の回転撹拌処理を施した場合の粒度分布は変わらず、本回転撹拌条件においてヒュームドシリカの凝集二次粒子の中位径も変わらないことを確認している。つまり、上記の通りに希釈し、上記混合条件では、ヒュームドシリカの分散状態は変わるものではないことを確認した。
【００５９】
本発明では、上記条件で２０分間回転撹拌を行った後、溶媒にエタノールを使用し、レーザー回折散乱法による粒度分布測定装置（ベックマン・コールター社、ＬＳ２３０）により粒度分布、中位径の測定を行う。なお、以上の分散及び粒度分布測定の際に、超音波処理を行うとヒュームドシリカの凝集二次粒子径に影響を与えるため行わない。
【００６０】
本発明の歯科用組成物は、ヒュームドシリカの凝集二次粒子径の中位径が５０〜５００ｎｍであり、さらに、凝集二次粒子径が５０〜５００ｎｍであるヒュームドシリカの割合がヒュームドシリカの全凝集二次粒子中の９０体積％以上となるように制御されたものである。このような状態でヒュームドシリカを分散させることにより、優れた物性（接着性、耐久性）を有し、粘度調整が容易であり、さらに、凝集粒子の沈降を抑制することができる。
【００６１】
ヒュームドシリカの凝集二次粒子の中位径が５０ｎｍ未満となる場合には、三次元ネットワークが不十分になり、接着性や粘度が低下する。一方、ヒュームドシリカの分散が不十分で凝集二次粒子径の体積頻度の中位径が５００ｎｍを超える場合には、歯科用組成物の粘度が著しく低い場合や長期間の保管する場合に沈降する原因となる。
【００６２】
また、前記の酸性基含有重合性単量体を含有しており、水酸基含有重合性単量体、水、アルコール等の水酸基含有の極性分散媒を含む場合には、前記の様に三次元ネットワークの効果が低下する傾向にある。そのため、増粘効果や接着強さ向上効果が発揮され難く、ヒュームドシリカの沈降も生じ易くなる。その結果、凝集二次粒子の中位径が５０ｎｍ未満となった場合には、さらに接着性や粘度が低下するという問題がある。一方、５００ｎｍを超える場合には、沈降するリスクがより高くなる。そのため、本発明の歯科用組成物が特に顕著な効果を発揮するのは、凝集二次粒子径の体積頻度の中位径が１００〜３００ｎｍの範囲となる場合である。
【００６３】
本発明の歯科用組成物は、ヒュームドシリカの凝集二次粒子径と特定の分布としているため、以上のような低いｐＨの極性分散媒を使用しても、優れた効果を発揮する。つまり、本発明の歯科用組成物は、酸性基含有重合性単量体を含有し、水酸基含有重合単量体および／または水、アルコール等の水酸基含有の極性分散媒を含む歯科用接着材や歯科用前処理材の用途に使用した場合でも、優れた効果を発揮する。
【００６４】
また、本発明においては、凝集二次粒子径が５０〜５００ｎｍであるヒュームドシリカ（粒子）が、全凝集二次粒子中に、９０体積％以上存在する状態で分散していなければならない。歯科用組成物がより優れた効果を発揮するためには、凝集二次粒子径が５０〜５００ｎｍのヒュームドシリカ（粒子）の割合は、好ましくは９５体積％以上、さらに好ましくは９７体積％以上、最も好ましくは１００体積％である。
【００６５】
当然のことながら、凝集二次粒子径が５００ｎｍを超える粒子の割合は、全凝集二次粒子中、１０体積％未満であり、好ましくは５体積％未満であり、さらに好ましくは３体積％未満、最も好ましくは０体積％である。その中でも、凝集二次粒子径が１μｍ以上となる粒子の割合は、沈降の抑制効果を高くするためには、全凝集二次粒子中、５体積％未満とすることが好ましい。凝集二次粒子径が１μｍ以上となる粒子は、より好ましくは３体積％未満、さらに好ましくは１体積％未満、最も好ましくは０体積％未満である。一方、本発明の歯科用組成物においては、５０ｎｍ未満の凝集二次粒子が存在しない方が好ましい。
【００６６】
また、本発明の歯科用組成物は、２３℃における粘度が０．００１〜０．５Ｐａ・ｓであることが好ましい。粘度が高い場合には、ヒュームドシリカの沈降の問題が生じない場合があるが、粘度が比較的低くなると、ヒュームドシリカの沈降の問題が顕著になる。ただし、本発明のようにヒュームドシリカが分散していれば、歯科用組成物の２３℃における粘度が０．００１〜０．５Ｐａ・ｓと比較的低粘度であったとしても、沈降の問題を高度に抑制できる。
【００６７】
（歯科用組成物の製造方法）
本発明の歯科用組成物において、上記の凝集二次粒子径の範囲を満足するようにヒュームドシリカを分散する方法としては、以下の方法を採用することが好ましい。すなわち、混合容器を自転と公転させて、自転と公転の２種類の遠心力で撹拌する遠心運動型攪拌機（例えば泡とり錬太郎、ＴＨＩＮＫＹ社商標）を使用して、重合性単量体、溶媒、ヒュームドシリカ、必要に応じて配合される配合剤とを混合することが好ましい。遠心運動型攪拌機を使用して、重合性単量体、溶媒、ヒュームドシリカを混合することにより、本発明の歯科用組成物を容易に製造できる。
【００６８】
遠心運動型撹拌機を使用した場合は、ヒュームドシリカへのせん断力の調整が比較的容易なため均一な分散条件を実現でき、またその自転と公転の回転スピードおよび重合性単量体や溶媒等の分散媒とヒュームドシリカの混合比を任意に調節することができる。その結果、重合性単量体や溶媒等の分散媒中でのヒュームドシリカ凝集体の凝集二次粒子径の制御が短時間にかつ容易に達成できる。
【００６９】
ヒュームドシリカを他の成分と混合する際には、ヒュームドシリカの種類や配合量に合わせて、好適な粘度範囲に調整する目的で、分散媒である重合性単量体及び溶媒の量を調整することが好ましい。その際には、重合性単量体のみを分散媒として用いてもよいし、溶媒のみを分散媒として用いることもできるし、重合性単量体および溶媒との混合分散媒を用いることもできる。
【００７０】
遠心運動型撹拌機で混合を行う場合には、分散効率が高いため、シェアーがかかり発熱を生じて重合性単量体が重合してしまう場合がある。そのため、重合性単量体と溶媒とを混合した分散媒（混合分散媒）とヒュームドシリカを混合することが好ましい。重合性の成分が溶媒で希釈されることで重合性単量体の重合を抑制することができる。また、溶媒を添加することにより分散媒の粘度が低下するため、多量のヒュームドシリカを分散媒中に添加する事が可能になる。なお、重合性単量体が重合するのを防ぐために、重合性単量体を含む分散媒を使用した場合には、１０〜７０℃の温度で混合することが好ましい。
【００７１】
また、ヒュームドシリカを分散媒と混合する際、粘度の急激な上昇や混合による発熱を抑制したい場合には、ヒュームドシリカを複数回に分けて分散媒と混合することもできる。
【００７２】
（好適な製造条件）
（第一混合工程）
遠心運動型攪拌機を用いて本発明の歯科用組成物を製造する場合において、様々な用途に対応できるようにするためには、以下の方法を採用することが好ましい。具体的には、前記のヒュームドシリカと、重合性単量体および／又は溶媒を、遠心運動型攪拌機を用いて混合する際、該遠心運動型攪拌機の自転及び公転の回転数を５００〜２０００ｒｐｍとし、  得られる混合物の２３℃における粘度が１〜１０００Ｐａ・ｓとなるように各成分を混合する第一混合工程を実施することが好ましい。こうすることにより比較的粘度の高いものから低いものまで、本発明の要件を満足した歯科用組成物を製造することできる。
【００７３】
この第一混合工程においては、得られる混合物の粘度（２３℃）を１〜１０００Ｐａ・Ｓとすることが好ましい。２３℃における混合物の粘度が１〜１０００Ｐａ・ｓであることにより、通常の混合温度（１０〜７０℃）においても、適度な粘度を有するため、せん断力がかかり、十分な混錬を行うことができる。よりヒュームドシリカの分散性を向上させるためには、２３℃における混合物の粘度は、５０〜８００Ｐａ・ｓであることが好ましい。なお、混合物の粘度は、遠心運動型攪拌機で混合して得られたものの粘度であり、目的とする全量のヒュームドシリカを配合した後に測定されるものである。遠心運度型攪拌機を用いた場合には、その機械の容量等に応じて最適時間は異なるが、通常、ヒュームドシリカ配合毎に１回あたり０．５〜５分混合すればよい。
【００７４】
この第一混合工程で得られる混合物は、２３℃の粘度が１〜１０００Ｐａ・ｓとなるように各成分を配合することが好ましい。なお、この混合物は、ヒュームドシリカと重合性単量体を含むもの、ヒュームドシリカと溶媒とを含むもの、ヒュームドシリカと重合性単量体と溶媒とを含むものが該当する。各成分の配合量は、使用するヒュームドシリカ、重合性単量体、溶媒の種類に応じて適宜決定すればよいが、次の配合量とすることが好ましい。具体的には、ヒュームドシリカと重合性単量体を含むものは、重合性単量体（全重合性単量体）１００質量部に対して、ヒュームドシリカを５〜７０質量部とすることが好ましく、さらに、１５〜６０質量部とすることが好ましい。また、ヒュームドシリカと重合性単量体と溶媒とを含む場合には、重合性単量体（全重合性単量体）１００質量部に対して、ヒュームドシリカを１０〜１４０質量部、溶媒を５〜５０質量部とすることが好ましく、さらに、ヒュームドシリカ２０〜１２０質量部、溶媒を２５〜４０質量部とすることが好ましい。また、ヒュームドシリカと溶媒とを含む場合には、溶媒１００質量部に対して、ヒュームドシリカを５０〜１２０質量部とすることが好ましく、さらに６０〜１１０とする質量部とすることが好ましい。中でも、製品の用途、効率的な生産を考慮すると、混合物は、ヒュームドシリカと重合性単量体と溶媒とを含むものであることが好ましい。
【００７５】
遠心運動型攪拌機で混合を行う場合の条件としては、上記粘度範囲となる様に仕込み時の分散媒とヒュームドシリカの比率決め、自転および公転速度を決定することが好ましい。  中でも、発熱による溶媒の飛散、または発熱による重合性単量体の重合の抑制と分散の効率化の観点から、自転および公転速度については、５００〜２０００ｒｐｍとすることが好ましい。ここで、自転および公転の速度はそれぞれ異なっていてもよく、同一であってもよい。
【００７６】
以上のような第一混合工程で得られる混合物において、ヒュームドシリカ、重合性単量体、および溶媒を含む混合物は、本発明の歯科用組成物に該当する。すなわち、上記条件で遠心運動型攪拌機を用いて２３℃の粘度が１〜１０００Ｐａ・ｓの混合物を製造すれば、該混合物（ヒュームドシリカ、重合性単量体、および溶媒を含む混合物）は、レーザー回折散乱法で測定したヒュームドシリカの凝集二次粒子径の中位径が５０〜５００ｎｍであり、かつ、凝集二次粒子径が５０〜５００ｎｍであるヒュームドシリカの割合が９０体積％以上となる状態でヒュームドシリカが分散したものとなる。よって、この混合物も、本発明の歯科用組成物に該当する。
【００７７】
この混合物は、そのままの粘度で使用する用途があれば、そのまま使用することができる。ただし、接着剤等の用途においては、粘度が低いものが好ましいため、該混合物を重合性単量体、および／または溶媒で希釈することが好ましい。一旦、ヒュームドシリカの分散状態のよい該混合物を製造すれば、重合性単量体、および／または溶媒を混合しても、ヒュームドシリカの分散状態は変わらない。次に、重合性単量体、および／または溶媒で希釈した歯科用組成物について説明する。
【００７８】
歯科用組成物（混合物の希釈）、およびその用途
本発明においては、前記第一混合工程で得られた２３℃の粘度が１〜１０００Ｐａ・ｓの混合物と、重合性単量体、および／又は溶媒とを混合し（混合物と重合性単量体とを混合するか、混合物と溶媒とを混合するか、混合物と、重合性単量体および溶媒とを混合する）、２３℃における粘度が０．００１〜０．５Ｐａ・ｓである歯科用組成物とすることもできる。
【００７９】
前記の通り、上記方法（第一混合工程）で得られた混合物は、ヒュームドシリカの分散状態が良好であるため、混合物と重合性単量体、および／又は溶媒との混合は、遠心運動型攪拌機だけでなく、モーターを使用した羽根撹拌、プラネタリーミキサー、ボールミル、アトライター、らいかい機等を使用することができる。混合時間は、特に制限されるものではないが、通常、５〜６０分であれば均一な歯科用組成物とすることができる。
【００８０】
歯科用組成物は、通常、歯質の脱灰のための水や、操作性及び保存安定性の向上を目的としての有機溶媒が配合されている場合が多い。これらの歯科用組成物は、臨床上の目的により要求される粘度が異なるが、本発明の歯科用組成物は、臨床の目的に応じての粘度調整が容易である。そのため、本発明によれば、ヒュームドシリカの分散性が良好であって、かつ２３℃における粘度が０．００１〜０．５Ｐａ・ｓの範囲の歯科用組成物容易に製造できる。特に、被膜厚さの低減や保存安定性の向上等を目的として、溶媒の比率が高く粘度が低い０．００１〜０．０１Ｐａ・ｓの範囲の歯科用組成物も容易に製造できる。
【００８１】
以上のような粘度の歯科用組成物の用途としては、特に制限されるものではなく、公知の用途が挙げられる。具体的な用途としては、窩洞塗布用接着剤、矯正用接着剤、歯牙裂溝封鎖材などの歯科用接着剤、歯科用接着剤、歯科用セメント、接着性充填材の前処理に使用する歯科用プライマー、及びフィッシャーシーラント、知覚過敏抑制剤、歯科用マニキュアなどのコーティング用途が挙げられる。これらの歯科用組成物の用途の中で、特には、酸性基含有重合性単量体を含む接着性を要する材料について特に有用である。このような酸性基含有重合性単量体を有する歯科用組成物としては、例えば、コンポジットレジンや補綴物等の歯科用修復物を歯質に接着させる際に使用される歯科用接着材、ブラケット等の歯列矯正用器具を歯面へ接着させる際に使用される歯科用接着材、歯科用セメント等の歯科用前処理材、歯科用コーティング材、歯科用シーリング材、知覚過敏抑制剤等として特に有用である。
【実施例】
【００８２】
以下に実施例を挙げて本発明を具体的に説明するが、本発明はこれら実施例に限定されるものではない。
【００８３】
（実施例及び比較例に使用した化合物とその略称）
［酸性基含有重合性単量体］
ＳＰＭ：２−メタクリロイルオキシエチルジハイドロジェンフォスフェートとビス（２−メタクリロイルオキシエチル）ハイドロジェンホスフェートの混合物。
【００８４】
［酸性基を有さない水酸基含有重合性単量体］
ＨＥＭＡ：２−ヒドロキシエチルメタクリレート。
【００８５】
［その他の重合性単量体］
Ｂｉｓ−ＧＭＡ：２，２’−ビス（４−（２−ヒドロキシ−３−メタクリルオキシプロポキシ）フェニル）プロパン。
３Ｇ：トリエチレングリコールジメタクリレート。
【００８６】
[ヒュームドシリカ] 
ＤＭ−３０：平均一次粒子径７ｎｍ、表面処理剤：ジメチルジクロロシラン（株式会杜トクヤマ製）。
ＤＭ−２０：平均一次粒子径１２ｎｍ、表面処理剤：ジメチルジクロロシラン（株式会杜トクヤマ製）。
ＤＭ−１０：平均一次粒子径１５ｎｍ、表面処理剤：ジメチルジクロロシラン（株式会杜トクヤマ製）。
【００８７】
[溶媒]
アセトン。
水。
【００８８】
[重合開始剤]
ＣＱ：カンファーキノン。
【００８９】
[重合促進剤]
ＤＭＢＥ：ｐ−Ｎ，Ｎ−ジメチルアミノ安息香酸エチル。
【００９０】
[重合禁止剤]
ＢＨＴ：ジブチルヒドロキシトルエン。
【００９１】
測定方法
［混練時の粘度測定方法（混合物の粘度）］
本発明の混練時の粘度は、２３℃においてＣＳレオメーター（ＣＶＯ１２０ＨＲＮＦ、ボーリン社製）にて測定した粘度である。測定条件としては温度が２３℃、直径２０ｍｍ、傾斜角１度のジェオメトリーによりシェアレート１０（１/Ｓ）で５分間シェアーを加えた状態で測定を行った。
【００９２】
［希釈後の粘度測定方法］
本発明の最終組成物の粘度は２３℃において測定対象の粘度に対応したキャノン―フェンスケ粘度計（柴田科学社製）を使用して測定した。
【００９３】
［沈降評価方法（混合物、希釈後の歯科用組成物）］
歯科用組成物を透明な６ｍｌのサンプル管に３ｍｌ採取して密閉し、２５℃遮光下にて６０日間静置する。サンプル管をゆっくりと９０℃傾けた際に底面に沈殿物が認められた場合を×、わずかに認められた場合を△、認められなかった場合を○とする。△と○の場合に沈降性が良好であると判断した。
【００９４】
［接着強さ、およびその耐久性の測定方法；希釈後の歯科用組成物の接着強さ（初期、耐久）］
新鮮抜去牛歯４本を１組とし、注水下、Ｐ１２０、Ｐ６００の耐水研磨紙で歯面に平行に研磨し、象牙質平面を作成した。次にこれらの面に圧縮空気を約５秒間吹き付けて乾燥した後、３ｍｍφの穴を有する１８０μｍ厚の両面テープを研磨面に貼り付けて接着面を規定した。その接着面に本発明の歯科用組成物を塗布し、１０秒間放置後、圧縮空気を約５秒間吹き付けて乾燥し、可視光線照射器（パワーライト、トクヤマデンタル社製）にて１０秒間光照射して硬化させた。その後、８ｍｍφの穴のあいた０．５ｍｍ厚のパラフィンワックスを上記３ｍｍφの穴と同心円となるように貼り付けて模擬か洞とし、そこに歯科用コンポジットレジン（エステライトフロークイック、トクヤマデンタル社製）を充填してＰＰフィルムで軽く圧接した後、光照射１０秒による光硬化を行った。最後に、金属アタッチメントをレジンセメント（ビスタイトＩＩ、トクヤマデンタル社製）で接着し試験片を作製した。
【００９５】
上記接着試験片を３７℃の水中に２４時間浸漬した後、引張り試験機（オートグラフ、
島津製作所製）を用いてクロスヘッドスピード２ｍｍ／ｍｉｎにて引張り、歯牙とコンポ
ジットレジン間の引張り接着強さを測定した。１試験当り、４本の引張り接着強さを上記方法で測定し、その平均値を初期の接着強さとした。
【００９６】
また、上記接着試験片を３７℃の水中に２４時間浸漬した後、熱衝撃試験機に入れ、４℃の水槽に１分間浸漬後、６０℃の水槽に移し１分間浸漬し、再び４℃の水槽に戻す操作を、１００００回繰り返した。その後、引張り試験機（オートグラフ、島津製作所製）を用いてクロスヘッドスピード２ｍｍ／ｍｉｎにて引張り、歯牙とコンポジットレジン間の引張り接着強さを測定した。１試験当り、４本の引張り接着強さを上記方法で測定し、その平均値を耐久試験後の接着強さとした。
【００９７】
［被膜厚さ測定：希釈後の歯科用組成物の被膜厚さ測定］
接着強さ測定と同様の方法で作製した接着試験片をダイヤモンドカッターにて接着界面が露出する様に、界面に対して垂直に１ｍｍ厚さで切断し観察試験片とした。この試験片の接着界面を走査型電子顕微鏡により観察し、歯面と歯科用コンポジットレジンの間の本発明に係る歯科用組成物の厚さを被膜厚さとした。測定は等間隔で１０カ所測定し、その平均値を被膜厚さとした。この被膜厚さが３０μｍ以下の場合に被膜厚さが良好であると判断した。また、１０カ所全ての被膜厚さが、平均値を１００％とした場合に１００±３０％の範囲に含まれる場合に被膜の均一性が良好であると判断した。
【００９８】
実施例１
第一混合工程
まず、容量３００ｍｌのポリプロピレン製の容器にＳＰＭ（２１．０ｇ）、ＨＥＭＡ（１４．０）ｇ、Ｂｉｓ−ＧＭＡ（２１．０ｇ）、３Ｇ（１４．０ｇ）、アセトン（２１．０ｇ）を添加した。続いて、ＤＭ−３０（３８．５ｇ）を１０ｇずつ４回に分けて添加し、遠心運動型攪拌機（泡とり錬太郎ＡＲＶ−３１０／３１０ＬＥＤ、ＴＨＩＮＫＹ社）を使用して、回転数２０００ｒｐｍの条件で２分間ずつ処理を行った。重合性単量体の合計を１００質量部としたときの各成分の割合を表１に示した。また、得られた混合物の評価結果を表１に示した。
【００９９】
第二混合工程（混合物の希釈：希釈した歯科用組成物）
次いで、前記混合物、ＣＱ（１．４ｇ）、ＤＭＢＥ（１．４ｇ）、ＢＨＴ（０．６ｇ）及びアセトン（９１．０ｇ）及び水（１０．５ｇ）を５００ｍｌのビーカー内で、撹拌羽根を有するモーター混合した。混合条件は、回転速度１００ｒｐｍの条件で、目視で均一になるまで混合した（混合時間１０分）。重合性単量体の合計を１００質量部としたときの各成分の割合を表１に示した。得られた歯科用組成物の評価結果を表１、４に示した。
【０１００】
実施例２〜１５、１８、１９
実施例１における第一混合工程、および第二混合工程の条件を表１、２に示した質量部の割合で実施例１と同様に行った。得られた歯科用組成物の評価結果を表１、２、３、４にそれぞれ示す。
【０１０１】
実施例１６
第一混合工程
まず、容量２０００ｍｌのポリプロピレン製の容器にＳＰＭ（１５０．０ｇ）、ＨＥＭＡ（１００．０ｇ）、Ｂｉｓ−ＧＭＡ（１５０．０ｇ）、３Ｇ（１００．０ｇ）、アセトン（１５０．０ｇ）を添加した。続いて、ＤＭ−３０（４７５．０ｇ）を６０ｇずつ８回に分けて添加し、遠心運動型攪拌機（泡とり錬太郎ＡＲＶ−３１０／３１０ＬＥＤ、ＴＨＩＮＫＹ社）を使用して、回転数６００ｒｐｍの条件で３分間ずつ処理を行った。重合性単量体の合計を１００質量部としたときの割合を表２に示した。得られた混合物の評価結果を表２、５に示した。
【０１０２】
第二混合工程（混合物の希釈：希釈した歯科用組成物）
次いで、前記混合物、ＣＱ（１０．０ｇ）、ＤＭＢＥ（１０．０ｇ）、ＢＨＴ（４．０ｇ）及びアセトン（６５０．０ｇ）及び水（７５．０ｇ）を５０００ｍｌのビーカー内で、撹拌羽根を有するモーター混合した。混合条件は、回転速度１００ｒｐｍの条件で、目視で均一になるまで混合した（混合時間１０分）。重合性単量体の合計を１００質量部としたときの各成分の割合を表２に示した。得られた歯科用組成物の評価結果を表２、５に示した。
【０１０３】
実施例１７
実施例１６における第一混合工程、および第二混合工程の条件を表１、２に示した質量部の割合で実施例１６と同様に行った。得られた歯科用組成物の評価結果を表２、５に示した。
【０１０４】
比較例１
第一混合工程
まず、容量５００ｍｌのビーカーにＳＰＭ（２１．０ｇ）、ＨＥＭＡ（１４．０ｇ）、Ｂｉｓ−ＧＭＡ（２１．０ｇ）、３Ｇ（１４．０ｇ）、アセトン（２１．０ｇ）を添加した。続いて、ＤＭ−３０（３８．５ｇ）を１０ｇずつ４回に分けて添加し、モーター羽根攪拌３００ｒｐｍの条件で撹拌しながら混合する事を繰り返した。ＤＭ−３０全量添加後、３時間撹拌を行った。重合性単量体の合計を１００質量部としたときの各成分の割合を表３に示した。得られた歯科用組成物の評価結果を表３に示した。
【０１０５】
第二混合工程（混合物の希釈：希釈した歯科用組成物）
次いで、前記混合物、ＣＱ（１．４ｇ）、ＤＭＢＥ（１．４ｇ）、ＢＨＴ（０．６ｇ）及びアセトン（９１．０ｇ）及び水（１０．５ｇ）を５００ｍｌのビーカー内で、撹拌羽根を有するモーター混合した。混合条件は、回転速度１００ｒｐｍの条件で、目視で均一になるまで混合した（混合時間１０分）。重合性単量体の合計を１００質量部としたときの各成分の割合を表３に示した。得られた歯科用組成物の評価結果を表３、６に示した。
【０１０６】
比較例２〜４
比較例１における第一混合工程、および第二混合工程の条件を表３に記載した質量部の割合で比較例１と同様に行った。得られた歯科用組成物の評価結果を表３、６にそれぞれ示した。
【０１０７】
【表１】
2014181183.tif 000003
【０１０８】
【表２】
2014181183.tif 000004
【０１０９】
【表３】
2014181183.tif 000005
【０１１０】
【表４】
2014181183.tif 000006
【０１１１】
【表５】
2014181183.tif 000007
【０１１２】
【表６】
2014181183.tif 000008
【０１１３】
（フィラーの沈降  評価結果）
実施例１〜１９の歯科用組成物は、いずれも重合性単量体、アセトン、水等の分散媒とヒュームドシリカの比率及び混練時の粘度が本発明に係るものであり、得られた歯科用組成物は粘度が０．５Ｐａ・ｓ以下と低いにも関わらず、良好な沈降性を示した。実施例１〜１７は、酸性基含有重合性単量体、水酸基含有重合性単量体、水等を含んでいるため、凝集二次粒子間の相互作用が起こりにくく、本来であればヒュームドシリカが沈降し易いものであるが、これらを含まない実施例１８、１９とほぼ同等のフィラー沈降性を示した。その中でも、混合物の粘度、凝集二次粒子径の分散度が好ましい範囲にある実施例１〜３、６〜９、１１、１３、１６、１７は、実施例１８、１９と同じく、フィラーの沈降が全く見られなかった。
【０１１４】
一方、比較例１〜４は本発明に係る凝集二次粒径よりも粗大な凝集二次粒子を含んでいるため、明らかな沈降が認められた。
【０１１５】
比較例１は実施例１と同一の組成であるが、モーター付き羽根攪拌装置では第一混合工程でヒュームドシリカを分散させる際の撹拌力が不足している為、粘度が非常に高い当該組成では十分に混練することができない。そのため、５００ｎｍを超える凝集二次粒子が８０体積％含まれており、これらの沈降が認められた
比較例２は実施例５と同一の組成であり、モーター付き羽根攪拌装置においても混練は可能な粘度である。しかし、モーター付き羽根攪拌装置ではこのような高粘度なペーストの混練時にはムラが出来やすい。そのため、５００ｎｍ以上の凝集二次粒子が含まれており、沈降が認められた。
【０１１６】
比較例３はモーター付き羽根攪拌装置において低粘度で混練を行った場合である。この様に低粘度の場合には、十分なせん断力がかからずヒュームドシリカを所望の二次粒子径分布とする事が出来ない。そのため、５００ｎｍを超える凝集二次粒子含まれており、沈降が認められた。
【０１１７】
比較例４は比較例３の第一混合工程で得られる組成物である。粒子径が１μｍ以上の凝集二次粒子を含んでいるが、溶液の粘度が比較的高いため、比較例５と比べ沈降は良好であった。
【０１１８】
（被膜厚さと被膜の均一性  評価結果）
実施例１〜１９は本発明の凝集二次粒子径の粒度範囲を満足するよう配合および調整された歯科用組成物を用いたものである。いずれの場合においても、被膜厚さ及び被膜の均一性は良好であった。
【０１１９】
これに対して、比較例１〜４は凝集二次粒子径が本発明の粒度範囲から外れている場合であり、比較例１、２、４は、被膜厚さが３０μｍ以上と厚くなっており、また被膜の均一性も無かった。比較例３は、被膜厚さは３０μｍ以下であったが、被膜の均一性が無かった。
【０１２０】
（接着強さ  評価結果）
実施例１〜１７は本発明の凝集二次粒子径の粒度範囲を満足するよう配合および調整された歯科用組成物を用いたものである。いずれの場合においても、接着試験結果は初期、耐久性共に象牙質に対して良好であった。
【０１２１】
これに対して、比較例１〜４は凝集二次粒子径が本発明の粒度範囲から外れている場合であり、接着試験において初期の接着強さは良好であったが、耐久性においては不十分な結果であった。
【０１２２】
特に、比較例１、２では５００ｎｍを超える凝集二次粒子が６０体積％以上含まれているため、被膜厚さが３０μｍ以上と厚く、不均一となり、接着強さの耐久性が低下した。
【０１２３】
比較例４は、５００ｎｍを超える凝集二次粒子の含有量は比較例３と同一であるが、溶液の粘度が高いため被膜厚みが６０μｍと厚くなり、比較例３と比べ接着強さの耐久性が低下した。